Brevet FR3046608A1 — publié le 20170714

COMPOSITION D'APPRET POUR TOILE A PEINDRE ET PRODUITS OBTENUS La présente invention se rapporte au domaine des toiles à peindre constituées d'un tissu à base de fils inorganiques, notamment en verre, ou organiques, et d'un apprêt, destinées à être utilisées en tant que revêtement mural de bâtiments, en particulier à usage d'habitation. L'invention concerne plus particulièrement une composition aqueuse d'apprêt apte à réticuler sous l'effet de la chaleur qui renferme un polyglycérol, un acide organique polycarboxylique, un catalyseur de réticulation, un agent plastifiant et un agent épaississant. La fabrication de toiles à peindre comprend généralement une étape consistant à tisser des fils, par exemple de verre, pour former un tissu, suivie de l'application d'une composition aqueuse d'apprêt sur le tissu formé, puis d'un traitement thermique afin d'éliminer l'eau. Dans la toile à peindre ainsi obtenue, l'apprêt lie les fils de verre entre eux et occulte au moins partiellement l'ouverture des mailles du tissu. La toile à peindre obtenue possède une stabilité dimensionnelle élevée qui lui permet de résister aux diverses manipulations indispensables pour sa mise en place telles que la découpe en lés, le collage sur le support et l'application de peinture. Les compositions d'apprêt traditionnellement utilisées sont des 25 solutions ou des dispersions aqueuses qui contiennent un ou plusieurs amidons et des polymères renfermant des résidus d'acide (méth)acrylique ou de (méth)acrylate, et éventuellement divers additifs. Pendant le traitement thermique, ces compositions d'apprêt émettent des quantités non négligeables de composés organiques volatils (COV), dont du formaldéhyde, qui se 30 retrouvent dans les fumées des cheminées du site de production. La réglementation de plus en plus contraignante en matière de protection des opérateurs et de l'environnement oblige les fabricants de toile à peindre à rechercher des solutions permettant d'abaisser encore les niveaux 3046608 2 d'émissions de COV et par conséquent de réduire les coûts de traitement des fumées. L'invention s'intéresse tout particulièrement à l'obtention d'une composition aqueuse d'apprêt à faible émission de COV, et plus 5 particulièrement de formaldéhyde, pouvant être appliquée sur les deux faces du tissu de verre au moyen d'un dispositif dénommé « screen-to-screen » en anglais. Ce dispositif, décrit notamment dans WO 2010/070248, est constitué de deux rouleaux comportant chacun une tubulure centrale d'amenée de la composition d'apprêt sous pression et des perforations dans la zone 10 périphérique de chaque rouleau au travers desquelles passe ladite composition qui est déposée par contact sur chaque face du tissu. Ce dispositif requiert une composition d'apprêt ayant des propriétés rhéologiques particulières, notamment une viscosité contrôlée pour que l'application s'effectue de manière uniforme sur chaque face de la toile à peindre. 15 Ainsi, la composition aqueuse d'apprêt selon la présente invention possède des propriétés rhéologiques adaptées au mode d'application « screen- to-screen », a la capacité de réticuler sous l'effet de la chaleur en émettant une faible quantité de composés organiques volatils (COV), notamment en formaldéhyde et présente des propriétés mécaniques améliorées, notamment 20 un bon compromis entre la résistance à la traction et la raideur en flexion. La composition aqueuse d'apprêt selon l'invention comprend - au moins un polyglycérol, - au moins un acide organique renfermant au moins trois groupes carboxyles, - au moins un catalyseur d'estérification, - au moins un agent plastifiant, et - au moins un agent épaississant. Le polyglycérol conforme à l'invention est un oligomère de glycérol présentant un degré de polymérisation qui varie de 2 à 20, de préférence 2 à 10 et mieux encore de 2 à 8. De préférence, on choisit le diglycérol ou un mélange de polyglycérols contenant au moins 50 % en poids de diglycérol, de triglycérol et de tétraglycérol, et avantageusement un mélange de diglycérol et de triglycérol. 3046608 3 Dans la composition d'apprêt, le polyglycérol représente 10 à 60 % du poids total des matières solides, de préférence 20 à 50 % et avantageusement de 20 à 45 %. L'acide organique conforme à l'invention comprend au moins trois 5 groupes carboxyles, lesquels groupes sont aptes à réagir avec les groupes hydroxyles du polyglycérol sous l'effet de la chaleur pour former des liaisons esters qui conduisent à l'obtention d'un réseau polymérique dans le liant organique final. L'acide organique renferme 3 à 15 groupes carboxyles, et de 10 préférence 3 ou 4. Dans un souci de simplification, « l'acide organique comprenant au moins trois groupes carboxyles » est dénommé « acide organique polycarboxylique » dans la suite du texte. L'acide organique polycarboxylique peut se présenter sous la forme 15 d'un monomère ou d'un polymère d'acide organique. De préférence, l'acide organique polycarboxylique est un monomère et il présente sous la forme d'un acide acyclique saturé ou insaturé, ramifié ou non, d'un acide cyclique ou d'un acide aromatique. De manière générale, l'acide organique polycarboxylique a une masse molaire en nombre inférieure 20 ou égale à 1000, de préférence inférieure ou égale à 750, avantageusement inférieure ou égale à 500 et mieux encore supérieure à 180. A titre d'exemples, on peut citer les acides tricarboxyliques tels que l'acide citrique, l'acide tricarballylique, l'acide 1,2,4-butanetricarboxylique, l'acide aconitique, l'acide hémimellitique, l'acide triméllitique et l'acide 25 trimésique, et les acides tétracarboxyliques tels que l'acide 1,2,3,4- butanetétracarboxylique (BTCA) et l'acide pyroméllitique. L'acide citrique et l'acide 1,2,3,4-butanetétracarboxylique sont préférés. Dans la composition d'apprêt, l'acide organique polycarboxylique représente 10 à 50 % du poids total des matières solides, de préférence 15 à 30 40 %. L'acide organique polycarboxylique représente 10 à 80 % du poids du mélange constitué par le polyglycérol et l'acide organique polycarboxylique, de préférence 20 à 70 %, et avantageusement 30 à 65 `)/0. 3046608 4 Le catalyseur d'estérification a pour fonction d'accroître la vitesse de la réaction entre le polyglycérol et l'acide organique polycarboxylique. Le catalyseur d'estérification peut être choisi parmi les bases et les acides de Lewis, tels que les argiles, la silice colloïdale ou non, les amines 5 organiques, les amines quaternaires, les oxydes métalliques, les sulfates métalliques, les chlorures métalliques, les sulfates d'urée, les chlorures d'urée et les catalyseurs à base de silicates. Le catalyseur d'estérification peut également être un composé contenant du phosphore, par exemple un sel d'hypophosphite de métal alcalin, 10 un phosphite de métal alcalin, un polyphosphate de métal alcalin, un hydrogénophosphate de métal alcalin, un acide phosphorique ou un acide alkylphosphonique. De préférence, le métal alcalin est le sodium ou le potassium. Le catalyseur d'estérification peut encore être un composé contenant 15 du fluor et du bore, par exemple l'acide tétrafluoroborique ou un sel de cet acide, notamment un tétrafluoroborate de métal alcalin tel que le sodium ou le potassium, un tétrafluoroborate de métal alcalino-terreux tel que le calcium ou le magnésium, un tétrafluoroborate de zinc et un tétrafluoroborate d'ammonium. De préférence, le catalyseur d'estérification est l'hypophosphite de 20 sodium, le phosphite de sodium et les mélanges de ces composés, et avantageusement l'hypophosphite de sodium. Dans la composition d'apprêt, le catalyseur d'estérification représente 2 à 10 % du poids total des matières solides, de préférence 4 à 8 %. Le catalyseur d'estérification représente 0,5 à 25 % du poids du 25 mélange constitué par le polyglycérol et l'acide organique polycarboxylique, de préférence 5 à 20 %, et avantageusement 7 à 16 %. L'agent plastifiant selon l'invention est choisi parmi les composés qui limitent les interactions entre les composants de l'apprêt final lui conférant ainsi plus de souplesse et de flexibilité. 30 L'agent plastifiant est un polyester, en particulier un dialkyl ester d'acide gras, par exemple le di-n-butyl sébacate ; un diester d'isosorbide et d'acide(s) gras, en particulier d'origine végétale, notamment le Polysorb® ID 46 commercialisé par Roquette ; un monoglycéride acétyle d'acide gras hydroxyle, en particulier d'acide 12-hydroxystéarique, notamment le Grindsted® Soft-N- 3046608 s Safe commercialisé par Danisco; et un polyester polyol basé sur des dimères, notamment le Priplast® 1901 commercialisé par Croda. Dans la composition d'apprêt, l'agent plastifiant représente 0,5 à 50 % du poids total des matières solides, de préférence 5 à 40 %, et 5 avantageusement 10 à 35. L'agent épaississant a pour fonction d'ajuster la viscosité de la composition d'apprêt pour permettre son application avec le dispositif screen-toscreen. En outre, il a été observé que l'agent épaississant est essentiel pour que la toile à peindre puisse avoir une résistance à la traction acceptable. 10 L'agent épaississant est choisi parmi les dérivés de la cellulose tels que les carboxyalkylcelluloses, notamment les carboxyméthylcelluloses, et les hydroxyalkylcelluloses, notamment les hydroxyéthyl méthyl celluloses, les succinoglycanes et les xanthanes. On préfère les carboxyméthylcelluloses. Dans la composition d'apprêt, l'agent épaississant représente 0,5 à 25 15 % du poids total des matières solides, de préférence 2 à 20 %, et avantageusement 3 à 17 %. La composition d'apprêt peut comprendre en outre les additifs conventionnels ci-après, dans les proportions suivantes exprimées en pourcentage des matières solides : 20 - 0 à 15 % de pigments, en particulier de couleur blanche tel que du TiO2, et - 0 à 20 % d'un composé apte à réagir avec le formaldéhyde, en particulier l'acétoacétamide ou le dihydrazide d'acide adipique. La composition aqueuse d'apprêt ne contient aucun polyol autre que 25 les polyglycérols et les polyester polyols utilisés en tant qu'agent plastifiant. L'eau représente généralement 70 à 95 % du poids de la composition aqueuse d'apprêt, de préférence 85 à 92 %. Comme indiqué précédemment, la composition aqueuse d'apprêt est destinée à être appliquée sur un tissu pour former une toile à peindre destinée 30 à être appliquée sur un support mural ou un plafond. La toile à peindre constitue un autre objet de l'invention. Le tissu formant la toile à peindre comprend des fils inorganiques, de préférence de verre, et/ou des fils organiques, notamment constitués d'au moins un polymère ou obtenus à partir de fibres végétales. 3046608 6 De préférence, le tissu est obtenu à partir de fils de verre composés d'une multitude de filaments de verre (ou fil de base) ou dérivés de ces fils, notamment les assemblages de ces fils de base en stratifils (« roving » en anglais), ou de fils mixtes comprenant au moins un fil de verre composé d'une 5 multitude de filaments de verre et au moins un fil composé d'une multitude de filaments d'une matière organique thermoplastique telle que le polyéthylène ou le polypropylène, ou encore de fils « comêlés » constitués de filaments de verre et de filaments de la matière organique thermoplastique précitée qui sont intimement mélangés. 10 Les fils précités peuvent être des fils sans torsion ou des fils retordus. Le verre entrant dans la constitution des fils peut être de tout type, par exemple E, C et AR (alcali-résistant). On préfère le verre E. Le diamètre des filaments de verre constituant les fils peut varier dans une large mesure, par exemple de 5 à 30 pm. De la même manière, de larges 15 variations peuvent survenir dans la masse linéique du fil qui peut aller de 34 à 1500 tex. Avantageusement, la toile à peindre comprend, en chaîne, un fil de verre retordu (fil textile) et, en trame, un fil de verre sans torsion ayant subi un traitement visant à séparer les filaments de verre de manière à leur conférer du 20 volume (ou fil « voluminisé »). La masse linéique des fils de chaîne et de trame varie de préférence de 50 à 500 tex. De préférence, la toile à peindre possède une masse surfacique qui varie de 30 à 1000 g/m2. La quantité l'apprêt représente 15 à 40 % du poids de la toile à peindre 25 finale, de préférence 20 à 35 %. La fabrication de la toile à peindre selon l'invention peut être mise en oeuvre dans une installation conventionnelle du type décrit dans WO 2010/070248 déjà mentionné. Dans cette installation, le tissu déroulé à partir d'une bobine passe dans 30 un dispositif screen-to-screen qui permet de déposer la composition d'apprêt sur les deux faces du tissu, puis dans un dispositif permettant d'éliminer l'eau et de réticuler les constituants de ladite composition pour former l'apprêt final. Le dispositif screen-to-screen est constitué de deux rouleaux comportant chacun une tubulure centrale d'amenée de la composition d'apprêt 3046608 7 sous pression. La zone périphérique des rouleaux est pourvue de perforations au travers desquelles passe la composition d'apprêt qui est déposée sur chaque face du tissu. Le dispositif de séchage peut être constitué d'une série de rouleaux 5 chauffés à une température identique ou à des températures différentes, et de préférence le premier rouleau est chauffé à une température supérieure à celle du dernier rouleau. La température maximale à appliquer au niveau du premier rouleau dépend de la nature des fils qui constituent le tissu. A titre d'exemple, la 10 température du premier rouleau est égale à 240°C et celle du dernier rouleau est égale à 110°C lorsque la totalité des fils est en verre. D'autres dispositifs de séchage peuvent être utilisés, par exemple des dispositifs délivrant de l'air chaud ou opérant par rayonnement infrarouge. La composition d'apprêt conforme à l'invention possède les propriétés 15 requises pour lui permettre d'être utilisée aussi dans un procédé dans lequel le dispositif screen-to-screen est remplacé par un foulard. Le foulard est composé d'une paire de rouleaux agencés de telle sorte que le premier rouleau, inférieur, plonge dans un réservoir contenant la composition d'apprêt et le deuxième rouleau soit disposé au-dessus du premier rouleau. La quantité de composition 20 d'apprêt est réglée par la distance entre les deux rouleaux. Selon une variante, la composition d'apprêt peut inclure un ou plusieurs agents moussants pour l'application par foulardage sous la forme d'une mousse. Les exemples qui suivent permettent d'illustrer l'invention sans toutefois 25 la limiter. Dans ces exemples, - la résistance en traction des tissus, exprimée en N/5cm, est mesurée dans le sens transverse (à 45° par rapport à la direction donnée par les fils de chaîne) dans les conditions de la norme NF EN lSO 13934-1. La mesure de la 30 résistance en traction est effectuée après la fabrication (RTf) et après un traitement de vieillissement (RTv) consistant à immerger le tissu dans de l'eau distillée à 80°C pendant 10 minutes. - la résistance à l'eau est mesurée comme suit : on découpe un échantillon (longueur 15 cm largeur 5 cm) dans la toile à peindre, dans le sens 3046608 8 transverse (à 45° par rapport à la direction donnée par les fils de chaîne). L'échantillon est suspendu par une extrémité et une masse de 500 g est accrochée à l'autre extrémité. L'échantillon est entièrement immergé dans de l'eau. On mesure le temps en secondes qui s'écoule entre l'immersion et le 5 moment où l'échantillon commence à se déformer. - la raideur en flexion est mesurée sur un échantillon rectangulaire (3,8 cm x 8,0 cm) découpé dans le sens machine (par rapport au sens de tissage) au moyen d'un appareil Lorentzen & Wettre, à 23°C et 50 % d'humidité relative. L'échantillon est maintenu verticalement à une extrémité dans la plus 10 petite dimension entre deux mors et une force horizontale est appliquée sur l'extrémité libre. On mesure la force appliquée pour un angle de flexion égal à 5° et on calcule la raideur S (en mN.m) selon la formule suivante : S= 60 xFxL2Inx0 xb dans laquelle : 15 F est la force mesurée pour atteindre un angle de 5° (en mN) L est la longueur utile de l'échantillon (0,05 m) 0 est l'angle de flexion (5°) b est la largeur de l'échantillon (0,038 m). EXEMPLES 1 A 10 20 On prépare une composition aqueuse d'apprêt contenant les constituants figurant dans le tableau 1, dans des quantités exprimées en pourcentage pondéral. A des fins de comparaison, on prépare également deux compositions contenant de l'anhydride succinique (exemple comparatif C1) ou de l'acide 25 succinique (exemple comparatif C2) et une composition (Référence) contenant les constituants suivants (en pourcentage pondéral) Copolymère styrènelacrylate de butyle 5,78 (Acronal® S996 commercialisé par BASF) Copolymère ester acrylique/acrylonitrile 3,40 30 (Acronal® LN579S commercialisé par BASF) - Amidon modifié de pomme de terre 1,66 Amitrolit® 8900 commercialisé par Agrana) Amidon de blé 0,58 Carbonate d'ammonium zirconium 0,80 3046608 9 ArkophobeAZCS commercialisé par Auer Remy) Carbonate de calcium 3,92 (Hydrocarb® 90-GU commercialisé par Omya) Adoucissant à base de silicone 0,37 5 (Cepolsoft® SIL commercialisé par Prochimica) Polyacrylate 1,65 (Appretan® 2710 commercialisé par Archroma) Eau 81,84 On utilise la composition d'apprêt selon ces exemples pour enduire un 10 tissu de verre de masse surfacique égale à 110,2 g/m2 constitué, en chaîne, de fils textiles (avec torsion) en verre ayant une masse linéique égale à 140 tex avec une réduction de 3 fils par cm et, en trame, de fils de verre (sans torsion ayant une masse linéique de 330 tex et une réduction de 1,9 fil par cm. La quantité d'apprêt appliqué sur le tissu est donnée dans le tableau 1. 15 L'application de la composition d'apprêt est effectuée par trempage qui consiste à immerger le tissu dans un bac contenant ladite composition d'apprêt puis à déposer le tissu sur un tapis aspirant de manière à éliminer l'excès d'apprêt. L'application par trempage est équivalente à l'application « screen-toscreen » mentionnée précédemment. 20 Le tissu est ensuite placé dans une étuve à 210°C pendant 6 minutes, excepté pour le tissu revêtu de la composition de Référence qui est traité à 200°C. Le tableau 1 rassemble les mesures de la résistance à traction, après fabrication et après vieillissement, et de la raideur en flexion des toiles à 25 peindre selon l'invention (exemples 1 à 10) et les exemples comparatifs Cl et C2, par rapport à l'exemple de Référence. L'exemple 1 présente les meilleures performances mécaniques, avec une résistance à la traction RTF et RTv plus élevée que la Référence, et une raideur également plus élevée. 30 L'exemple 10 présente le meilleur compromis, avec en outre une excellente résistance à l'eau, comparable à celle de la Référence. Les exemples comparatifs Cl et C2 mettant en oeuvre l'acide succinique (acide dicarboxylique) ont une résistance à la traction RTf et RTv 3046608 10 faible, une raideur insuffisante (la toile à peindre n'a pas de tenue) et aucune résistance à l'eau. Tableau Ex. 1 Ex. 2 Ex. 3 Ex. 4 Ex. 5 Ex. 6 Ex. 7 Ex. 8 Ex. 9 Ex. 10 Cl C2 Réf. Composition - Diglycérol 3,09 3,41 3,53 2,83 3,98 4,13 4,20 4,39 3,66 2,13 3,78 3,45 - - Acide organique 3,79 3,30 3,13 2,31 2,44 - - - - - - - - - acide citrique - BTCA - - - - - 2,34 2,23 1,95 2,23 2,34 - - - - anhydride succinique - - - - - - - - - 2,86 - - - acide succinique - - - - - - - - - - - 3,34 - - Hypophosphite de sodium 0,50 0,55 0,57 0,46 0,64 0,67 0,68 0,71 0,68 0,67 0,61 0,56 - - Agent plastifiant 1,60 1,10 1,14 2,73 1,29 1,33 1,36 1,42 1,36 1,33 1,22 1,11 . - monoglycéride acétyle d'acide hydroxystearique(1) - Polyester polyol(2) - - - - 0,54 2,00 - - - - Agent épaississant 1,60 1,60 1,59 1,59 1,61 1,49 1,49 1,49 1,49 1,49 1,49 1,50 - - Carboxyméthylcellulose(3) - Eau 90,00 90,00 90,00 90,00 90,00 90,00 90,00 90,00 90,00 90,00 90,00 90,00 - Taux d'apprêt (% poids de la 32,4 33,1 33,4 33,0 31,4 31,9 32,6 30,8 32,6 31,9 28,9 31,4 34,9 toile à peindre) Résistance à la traction (N15 cm) 140 66 47 30 28 47 33 28 55 71 11 8 96 - après la fabrication RTf - après vieillissement RTv 19 4 5 5 3 8 5 4 10 32 2 1 17 Raideur en flexion (mN.rn) 6,43 3,33 2,33 1,91 1,42 2,90 2,23 1,71 2,55 5,08 0,67 0,57 5,48 Résistance à l'eau (s) n. d. 17 n. d. 3 5 10 7 2 > 30 > 30 0 0 > 30 n. : non déterminé (1) Grindstede Soft-N-Safe commercialisé par la société Danisco (2) Priplaste 1901 commercialisé par la société Croda (3) Finnfie 30000 P commercialisé par la société CP KELCO w O O 00 REVENDICATIONS1. Composition aqueuse d'apprêt, notamment pour toile à peindre, caractérisée en ce qu'elle comprend - au moins un polyglycérol, - au moins un acide organique polycarboxylique renfermant au moins trois groupes carboxyles, - au moins un catalyseur d'estérification, - au moins un agent plastifiant, et - au moins un agent épaississant. 2. Composition selon la revendication 1, caractérisée en ce que le polyglycérol est un oligomère de glycérol présentant un degré de polymérisation variant de 2 à 20, de préférence 2 à 10 et avantageusement 2 à 8. 3. Composition selon la revendication 2, caractérisée en ce que le 15 polyglycérol est le glycérol ou un mélange de polyglycérols contenant au moins 50 % en poids de diglycérol, de triglycérol et de tétraglycérol, de préférence un mélange de diglycérol et de triglycérol. 4. Composition selon l'une des revendications 1 à 3, caractérisée en ce que le polyglycérol représente 10 à 60 % du poids total des matières solides, 20 de préférence 20 à 50 % et avantageusement de 20 à 45 %. 5. Composition selon l'une des revendications 1 à 4, caractérisée en ce que l'acide organique polycarboxylique renferme 3 à 15 groupes carboxyles, et de préférence 3 ou 4. 6. Composition selon l'une des revendications 1 à 5, caractérisée en 25 ce que l'acide organique polycarboxylique est un monomère ayant une masse molaire en nombre inférieure ou égale à 1000, de préférence inférieure ou égale à 750, avantageusement inférieure ou égale à 500 et mieux encore supérieure à 180. 7. Composition selon la revendication 6, caractérisée en ce que l'acide 30 organique polycarboxylique est l'acide citrique, l'acide tricarballylique, l'acide 1,2,4-butanetricarboxylique, l'acide aconitique, l'acide hémimellitique, l'acide triméllitique et l'acide trimésique, l'acide 1,2,3,4-butanetétracarboxylique (BTCA) ou l'acide pyroméllitique, de préférence. L'acide citrique et l'acide 1,2,3,4-butanetétracarboxylique. 3046608 13 8. Composition selon l'une des revendications 1 à 7, caractérisée en ce que l'acide organique polycarboxylique représente 10 à 50 % du poids total des matières solides, de préférence 15 à 40 %. 9. Composition selon l'une des revendications 1 à 8, caractérisée en ce 5 que l'acide organique polycarboxylique représente 10 à 80 % du poids du mélange constitué par le polyglycérol et l'acide organique polycarboxylique, de préférence 20 à 70 %, et avantageusement 30 à 65 %. 10. Composition selon l'une des revendications 1 à 9, caractérisée en ce que le catalyseur d'estérification est choisi parmi les bases et les acides de 10 Lewis, les composés contenant du phosphore et les composés contenant du fluor et du bore. 11. Composition selon la revendication 10, caractérisée en ce que le catalyseur d'estérification est l'hypophosphite de sodium, le phosphite de sodium et les mélanges de ces composés, et de préférence l'hypophosphite de 15 sodium. 12. Composition selon l'une des revendications 1 à 11, caractérisée en ce que le catalyseur d'estérification représente 2 à 10 % du poids total des matières solides, de préférence 4 à 8 %. 13. Composition selon l'une des revendications 1 à 12, caractérisée en 20 ce que le catalyseur d'estérification représente 0,5 à 25 % du poids du mélange constitué par le polyglycérol et l'acide organique polycarboxylique, de préférence 5 à 20 %, et avantageusement 7 à 16 %. 14. Composition selon l'une des revendications 1 à 13, caractérisée en ce que l'agent plastifiant est un polyester, en particulier un dialkyl ester d'acide 25 gras, un diester d'isosorbide et d'acide(s) gras, un monoglycéride acétylé d'acide gras hydroxylé, ou un polyester polyol basé sur des dimères. 15. Composition selon l'une des revendications 1 à 14, caractérisée en ce que l'agent plastifiant représente 0,5 à 50 % du poids total des matières solides, de préférence 5 à 40 %, et avantageusement 10 à 35. 30 16. Composition selon l'une des revendications 1 à 15, caractérisée en ce que l'agent épaississant est choisi parmi les dérivés de la cellulose, les succinoglycanes et les xanthanes. 17. Composition selon la revendication 16, caractérisée en ce que l'agent épaississant est une carboxyalkylcellulose ou une hydroxyalkylcellulose. 3046608 14 18. Composition selon l'une des revendications 1 à 17, caractérisée en ce que l'agent épaississant représente 0,5 à 25 % du poids total des matières solides, de préférence 2 à 20 %, et avantageusement 3 à 17 %. 19. Toile à peindre comprenant des fils inorganiques et/ou organiques, 5 caractérisée en ce qu'elle comprend un apprêt selon l'une des revendications 1 à 18. 20. Toile à peindre selon la revendication 19, caractérisée en ce que les fils inorganiques sont en verre et les fils organiques sont constitués d'au moins un polymère ou sont obtenus à partir de fibres végétales. 10 21. Toile à peindre selon la revendication 19 ou 20, caractérisée en ce qu'elle possède une masse surfacique qui varie de 30 à 1000 g/m2. 22. Toile à peindre selon l'une des revendications 19 à 21, caractérisée en ce que l'apprêt représente 15 à 40 % du poids de la toile à peindre, de préférence 20 à 35 %.